(57)【要約】      （修正有）【課題】プラスチックフィルム基材の片面に粘着剤層、その反対面に処理層が設けられている光学用保護テープであって、処理層上に直接インクで印字が可能であり、かつ光学フィルムに適用される粘着剤との接着性が低い、光学用保護テープを提供すること。【解決手段】プラスチックフィルム基材２の片面に粘着剤層３、その反対面に処理層１が設けられている光学用保護テープであって、処理層１が、長鎖アルキル系剥離剤および／またはシリコーンレジン、ならびにセルロース系ポリマーを含有してなる処理剤により形成されていることを特徴とする光学用保護テープ。【選択図】図１
2011016358.tif 000002
【特許請求の範囲】
【請求項１】
プラスチックフィルム基材の片面に粘着剤層、その反対面に処理層が設けられている光学用保護テープであって、
処理層が、炭素数が８〜５０の長鎖アルキル基を有するアクリル酸アルキルエステルおよび／またはメタクリル酸アルキルエステルと、アクリル酸、メタクリル酸およびアクリロニトリルから選ばれる極性基モノマーとのアクリル系ポリマーであって、当該極性基モノマーの割合が共重合体中、５０〜９０モル％であるアクリル系ポリマーの長鎖アルキル系剥離剤およびセルロース系ポリマーを含有してなる処理剤により形成されており、
前記セルロース系ポリマーの使用量が、前記長鎖アルキル系剥離剤１００重量部に対して２〜１０重量部であることを特徴とする光学用保護テープ。
【請求項２】
前記プラスチックフィルムがポリエステルフィルムであることを特徴とする請求項１記載の光学用保護テープ。
【請求項３】
前記セルロース系ポリマーがメチルセルロースまたはエチルセルロースであることを特徴とする請求項１または２記載の光学用保護テープ。
【請求項４】
炭素数が８〜５０の長鎖アルキル基を有するアクリル酸アルキルエステルおよび／またはメタクリル酸アルキルエステルと、アクリル酸、メタクリル酸およびアクリロニトリルから選ばれる極性基モノマーとのアクリル系ポリマーであって、当該極性基モノマーの割合が共重合体中、５０〜９０モル％であるアクリル系ポリマーの長鎖アルキル系剥離剤およびセルロース系ポリマーを含有してなり、
前記セルロース系ポリマーの使用量が、前記長鎖アルキル系剥離剤１００重量部に対して２〜１０重量部である光学用保護テープ処理層形成剤。
【請求項５】
前記セルロース系ポリマーがメチルセルロースまたはエチルセルロースであることを特徴とする請求項４記載の光学用保護テープ処理層形成剤。
【請求項６】
光学フィルムに、請求項１〜３のいずれかに記載の光学用保護テープが貼付されている、光学用保護テープ付き光学フィルム。
【請求項７】
画像表示装置に、請求項１〜３のいずれかに記載の光学用保護テープが貼付されている、光学用保護テープ付き画像表示装置。
【発明の詳細な説明】
【技術分野】
【０００１】
本発明は、光学用保護テープに関する。さらには光学用保護テープの処理層形成剤に関する。本発明の光学用保護テープは、偏光板、位相差板等の各種光学フィルム表面の保護に用いられる。また、液晶表示パネルの表面に貼着することによって液晶表示装置等、その他に有機ＥＬ表示装置、ＰＤＰ等の各種の画像表示装置の保護に用いられる。
【背景技術】
【０００２】
（従来の技術）
光学用保護テープは、ポリエチレンテレフタレートやポリエチレンなどのプラスチックフィルム基材およびその基材に塗布された粘着剤層を有する。当該光学用保護テープは、粘着剤層を介して被保護体に貼り合わせられ、被保護体に対して傷、汚染などを防止する。例えば、光学用被保護体としては、偏光板や位相差板などの光学フィルムがあげられる（特許文献１参照。）。
【０００３】
これら光学フィルムの片面は、各種製造工程において、前記保護テープにより保護される。一方、その反対面にはアクリル系粘着剤等の粘着剤層が設けられる。さらにその粘着剤層には剥離ライナが被覆される。次いで、保護テープ付き光学フィルムは、液晶セルのサイズに合わせて切断加工される。また、各種用途に応じて判別ができるように、前記保護テープの基材背面（保護テープの粘着剤層の反対面）にはインクが印字される。そして、かかる保護テープ付き光学フィルムは、重ね合わせて保管される。
【０００４】
その後、種々の工程や検査を経て、保護テープ付き光学フィルムは、剥離ライナを剥離後に液晶セルに貼り合わされる。その後、光学フィルムの表面保護が不要となった段階、例えばパソコンに液晶パネルを組込む直前で前記保護テープは剥離して除去される。
【０００５】
保護テープを剥離する方法としては、保護テープのコーナーに市販のセロハン粘着テープを貼り、そのテープを垂直方向に引っ張ることにより、テープと一緒に表面保護テープを剥離することが多い（特許文献２参照。）。これは、直接、手により保護テープを剥がす方法に比べて、光学フィルムのコーナーへの損傷や剥がれを防止する効果が大きいためである。
【０００６】
上記保護テープ付き光学フィルムは、切断加工後に積み重ねられた場合に、切断面からはみ出した粘着剤が保護テープに付着するおそれがある。そのため、保護テープ付き光学フィルムのブロッキングが起きないように、保護テープの基材背面には剥離剤等を含有する処理層（防汚層）が設けられている。処理剤としては、長いアルキル側鎖を持つポリマー、シリコーン系またはフッ素系剥離剤が提案されている（たとえば、特許文献３、特許文献４等参照。）。
【０００７】
しかし、前記特許文献に記載の処理剤により、基材背面に処理層を設けると、処理層上への、用途判別のためのインクの直接印字が困難になる。そのため、従来は、処理層中の印字部分を、一旦トルエンなどの溶剤で拭き取り除去し、その後に、露出したプラスチック表面に印字していた。一方、処理層に直接印字できるように処理層を設計すると、当該処理層は必然的に、切断面からはみ出す粘着剤との接着性が良くなる結果、ブロッキングが生じやすくなる。
【先行技術文献】
【特許文献】
【０００８】
【特許文献１】特開平４−３０１２０号公報
【特許文献２】特開平９−１１３７２６号公報
【特許文献３】特開平１１−２５６１１５号公報
【特許文献４】特開平１１−２５６１１６号公報
【発明の概要】
【発明が解決しようとする課題】
【０００９】
本発明は、プラスチックフィルム基材の片面に粘着剤層、その反対面に処理層が設けられている光学用保護テープであって、処理層上に、直接、インクで印字が可能であり、かつ光学フィルムに適用される粘着剤との接着性が低い、光学用保護テープを提供することを目的とする。
【００１０】
また前記光学用保護テープの処理層の形成剤を提供することを目的とする。
【００１１】
さらには本発明は、前記光学用保護テープが貼付されている、光学用保護テープ付き光学フィルムを提供すること、光学用保護テープ付き画像表示装置を提供することを目的とする。 
【課題を解決するための手段】
【００１２】
本発明者らは前記課題を解決すべく鋭意検討を重ねた結果、以下に示す光学用保護テープ等により、前記目的を達成できることを見出し本発明を解決するに至った。すなわち本発明は、以下の通りである。
【００１３】
１．プラスチックフィルム基材の片面に粘着剤層、その反対面に処理層が設けられている光学用保護テープであって、
処理層が、長鎖アルキル系剥離剤およびセルロース系ポリマーを含有してなる処理剤により形成されていることを特徴とする光学用保護テープ。
【００１４】
２．前記プラスチックフィルムがポリエステルフィルムであることを特徴とする上記１記載の光学用保護テープ。
【００１５】
３．長鎖アルキル系剥離剤が、炭素数８以上のアルキル基を有するアクリル系ポリマーであり、かつ共重合成分としてアクリロニトリルを含むことを特徴とする上記１または２記載の光学用保護テープ。
【００１６】
４．長鎖アルキル系剥離剤およびセルロース系ポリマーを含有してなる光学用保護テープ処理層形成剤。
【００１７】
５．プラスチックフィルム基材の片面に粘着剤層、その反対面に処理層が設けられている光学用保護テープであって、
処理層が、シリコーンレジンおよびセルロース系ポリマーを含有してなる処理剤により形成されていることを特徴とする光学用保護テープ。
【００１８】
６．前記プラスチックフィルムがポリエステルフィルムであることを特徴とする上記５記載の光学用保護テープ。
【００１９】
７．シリコーンレジンおよびセルロース系ポリマーを含有してなる光学用保護テープ処理層形成剤。
【００２０】
８．プラスチックフィルム基材の片面に粘着剤層、その反対面に処理層が設けられている光学用保護テープであって、
処理層が、長鎖アルキル系剥離剤およびシリコーンレジン、ならびにセルロース系ポリマーを含有してなる処理剤により形成されていることを特徴とする光学用保護テープ。
【００２１】
９．前記プラスチックフィルムがポリエステルフィルムであることを特徴とする上記８記載の光学用保護テープ。
【００２２】
１０．長鎖アルキル系剥離剤が、炭素数８以上のアルキル基を有するアクリル系ポリマーであり、かつ共重合成分としてアクリロニトリルを含むことを特徴とする上記８または９記載の光学用保護テープ。
【００２３】
１１．長鎖アルキル系剥離剤およびシリコーンレジン、ならびにセルロース系ポリマーを含有してなる光学用保護テープ処理層形成剤。
【００２４】
１２．光学フィルムに、上記１〜３、５、６、８〜１０のいずれかに記載の光学用保護テープが貼付されている、光学用保護テープ付き光学フィルム。
【００２５】
１３．画像表示装置に、上記１〜３、５、６、８〜１０のいずれかに記載の光学用保護テープが貼付されている、光学用保護テープ付き画像表示装置。
【００２６】
上記光学用保護テープは、処理層中に、長鎖アルキル系剥離剤とともにセルロース系ポリマーを含有させている。また上記光学用保護テープは、処理層中に、シリコーンレジンとともにセルロース系ポリマーを含有させている。さらには上記光学用保護テープは、処理層中に、長鎖アルキル系剥離剤およびシリコーンレジンとともに、セルロース系ポリマーを含有させている。セルロース系ポリマーにより、処理層のインク定着性を向上させることができ、処理層へのスタンプインクやインクジェットによる印字過程において、インクをはじくこと無く印字が可能になる。そのため、基材背面の処理層は、溶剤で拭き取り除去しなくても、処理層表面に直接インクで印字可能である。したがって、偏光板、位相差板等の光学フィルム、液晶表示パネル等の各種光学用途に応じて、識別方法として肉眼による判別が容易な有色のインクを、スタンプやインクジェットにより、処理層に容易に印字できる。また前記処理層は、剥離性を維持しており、光学フィルムに適用されるアクリル系粘着剤等との接着性が低く、保護テープ付き光学フィルムとして重ねた場合にもブロッキングの問題が生じにくい。
【００２７】
さらには、前記処理層は、セロハン粘着テープとの接着性をある程度有する。そのため、本発明の光学用保護テープは、後工程において、被保護体からセロハン粘着テープを容易に剥離することができ、セロハン粘着テープによるピックアップ性も良好である。
【発明を実施するための形態】
【００２８】
以下、本発明の光学用保護テープについて図面を参照しながら説明する。図１に示す通り、本発明の光学用保護テープは、プラスチックフィルム基材２の片面に、粘着剤層３を有し、その反対面には処理層１を有する。なお、本発明の光学用保護テープはシート状物として使用することができる。
【００２９】
プラスチックフィルム基材２としては、従来より光学用保護テープに使用されているものを特に制限なく使用することができる。一般的には、透視による光学フィルムの検査性や管理性などの観点から、フィルム材料としては、例えば、ポリエステル系樹脂、セルロース系樹脂、アセテート系樹脂、ポリエーテルサルホン系樹脂、ポリカーボネート系樹脂、ポリアミド系樹脂、ポリイミド系樹脂、ポリオレフィン系樹脂、アクリル系樹脂のような透明なポリマーがあげられる。これらのなかでもポリエステル系樹脂が好ましい。フィルム基材は、１種または２種以上のフィルム材料のラミネート体として用いることもでき、また前記フィルムの延伸物を用いることもできる。プラスチックフィルム基材２の厚さは、一般的には、５００μｍ以下、好ましくは１０〜２００μｍである。
【００３０】
粘着剤層３を形成する粘着剤としては、アクリル系、合成ゴム系、ゴム系、シリコーン系等のいずれの粘着剤を使用することもできるが、透視性、耐候性、耐熱性などの観点から、アクリル系ポリマーをベースポリマーとするアクリル系粘着剤が好ましい。アクリル系ポリマーの重量平均分子量は、３０万〜２５０万程度であるのが好ましい。
【００３１】
アクリル系ポリマーに使用されるモノマーとしては、各種（メタ）アクリル酸アルキルを使用できる。たとえば、（メタ）アクリル酸アルキルエステル（例えば、メチルエステル、エチルエステル、プロピルエステル、ブチルエステル、２−エチルヘキシルエステル、イソオクチルエステル、イソノニルエステル、イソデシルエステル、ドデシルエステル、ラウリルエステル、トリデシルエステル、ペンタデシルエステル、ヘキサデシルエステル、ヘプタデシルエステル、オクタデシルエステル、ノナデシルエステル、エイコシルエステル等の炭素数１〜２０アルキルエステル）を例示でき、これらを単独もしくは組合せて使用できる。
【００３２】
また、得られるアクリル系ポリマーに極性を付与するために前記（メタ）アクリル酸アルキルエステルとともに、（メタ）アクリル酸、イタコン酸等のカルボキシル基含有単量体；（メタ）アクリル酸ヒドロキシエチル、（メタ）アクリル酸ヒドロキシプロピル等のヒドロキシル基含有単量体；Ｎ−メチロールアクリルアミド等のアミド基含有単量体；（メタ）アクリロニトリル等のシアノ基含有単量体；（メタ）アクリル酸グリシジル等のエポキシ基含有単量体；酢酸ビニル等のビニルエステル類；スチレン、α−メチルスチレン等のスチレン系単量体などを共重合モノマーとして用いることができる。
【００３３】
なお、アクリル系ポリマーの重合法は特に制限されず、溶液重合、乳化重合、懸濁重合、ＵＶ重合などの公知の重合法を採用できる。
【００３４】
また前記粘着剤には、架橋剤を含有することができる。架橋剤としては、ポリイソシアネート化合物、ポリアミン化合物、メラミン樹脂、尿素樹脂、エポキシ樹脂等があげられる。さらに前記粘着剤には、必要に応じて、粘着付与剤、可塑剤、充填剤、酸化防止剤、紫外線吸収剤、シランカップリング剤を等を適宜に使用することもできる。
【００３５】
粘着剤層３の形成方法は、特に制限されず、剥離ライナに粘着剤を塗布し、乾燥後、フィルム基材２に転写する方法（転写法）、フィルム基材２に、直接、粘着剤を塗布、乾燥する方法（直写法）等があげられる。粘着剤層３の厚さ（乾燥膜厚）は、必要とされる粘着力に応じて決定される。通常１〜１００μｍ程度、好ましくは５〜５０μｍである。
【００３６】
処理層１は、長鎖アルキル系剥離剤およびセルロース系ポリマーを含有する処理剤により形成される。長鎖アルキル系剥離剤は、炭素数が８以上の長鎖アルキル基を有する剥離性ポリマーが好適に用いられる。炭素数が７以下では剥離性の点で不都合がある。炭素数が８以上の長鎖アルキル基としては、オクチル基、ノニル基、デシル基、ウンデシル基、ドデシル基、ヘキサデシル基、オクタデシル基、エイコシル基等があげられ、通常、長鎖アルキル基の炭素数は８〜５０程度である。当該炭素数は１２〜４０であるのが、ポリマーの剥離性の点からより好ましい。
【００３７】
剥離性ポリマーとしては、たとえば、前記長鎖アルキル基を有するアクリル酸アルキルエステルおよび／またはメタクリル酸アルキルエステルと、アクリル酸、メタクリル酸、アクロニトリル等の極性基モノマーとの共重合体（アクリル系ポリマー）があげられる。前記極性基モノマーの割合は、共重合体（アクリル系ポリマー）中、９０モル％以下であるのが好ましい。特に５０〜８０モル％であるのが好ましい。前記極性基モノマーとしては、アクリロニトリルが、印字性の点から好ましい。またこれら共重合体には、ポリマーの剥離性を損なわない範囲で他のモノマーをさらに共重合させることもできる。
【００３８】
また、前記以外の剥離性ポリマーとしては、活性水素基を有するポリマーと、イソシアナート基、カルボン酸基、酸ハライド、ケテン基、アルデヒド基、エポキシ基等の活性水素と反応しうる官能基を少なくとも１つ以上有し、かつ炭素数８以上のアルキル基を有する長鎖アルキル化合物で変性した変性ポリマーを用いることができる。前記活性水素を有するポリマーとしては、部分ケン化ポリ酢酸ビニル、ポリビニルアルコール、エチレン−ビニルアルコール、ブチラ−ル樹脂、ポリエチレンイミン、セルロース樹脂、メタクリル酸メチルエステル−アクリル酸共重合体等があげられ、官能基を有する長鎖アルキル化合物としてはオクタデシルイソシアナート、ドコサニルイソシアナート、オクタデカン酸、ドコサン酸、オクタデカノイルフロライド、ドコサノイルクロライド等があげられる。
【００３９】
なお、剥離性ポリマー中の前記長鎖アルキル基の割合は、ポリマーが剥離性を有するものであれば特に制限されないが、長鎖アルキル基の割合が５０〜９０重量％程度のものが好適である。
【００４０】
前記剥離性ポリマーの重量平均分子量は、１万〜４０万程度のものが好ましい。特に３万〜２０万のものが好適である。１万以下では剥離性皮膜としての形成能に劣る傾向があり、４０万を超えるとポリマーの溶解性が悪くなり作業性に問題が生じるおそれがある。
【００４１】
また処理層１は、シリコーンレジンおよびセルロース系ポリマーを含有する処理剤により形成される。シリコーンレジンは、シリコーン系粘着剤のタッキファイアーなどとして公知のものを特に制限なく使用できる。シリコーンレジンは、一般式：Ｒ３  ＳｉＯ−にて表される一官能性のＭ単位と、一般式：ＲＳｉ（Ｏ−）３  にて表される三官能性のＴ単位、一般式：Ｒ２  Ｓｉ（Ｏ−）２  にて表される二官能性のＤ単位、一般式：Ｓｉ（Ｏ−）４  にて表される四官能性のＱ単位から選ばれるいずれか少なくとも１種の単位（前記単位中、Ｒは一価炭化水素基、アルケニル基または水酸基を示す）を有する、３次元化された共重合体からなるオルガノポリシロキサンを好ましく使用できる。前記一般式における、Ｒは例えば、メチル基、エチル基、プロピル基等の脂肪族炭化水素基、フェニル基等の芳香族炭化水素基等の一価炭化水素基があげられる。またＲの一部は、ビニル基、へキセニル基等のアルケニル基等の有機基、ヒドロキシル基などの適宜な構造単位を有するものであってもよい。前記共重合体としては、Ｍ単位とＱ単位を有するＭＱレジンが好ましい。これらシリコーンレジンは１種または２種以上を適宜に組み合わせて使用することができるが、シリコーンレジンとしてはＭＱレジンのみを使用するのが最も好ましい。
【００４２】
また、シリコーンレジンには、印字性に影響を及ぼさない範囲で、剥離調整剤としてジメチルシロキサン等のシリコーンガムを適宜に含ませることもできる。シリコーンガムを添加する場合には、その使用量は、具体的には、シリコーンレジンとシリコーンガムの合計重量の２０重量％以下、好ましくは１５重量％以下である。なお、シリコーンガムを添加する場合には、１重量％程度以上であるのが好ましい。
【００４３】
また処理層１は、前記長鎖アルキル系剥離剤およびシリコーンレジン、ならびにセルロース系ポリマーを含有する処理剤により形成される。
【００４４】
セルロース系ポリマーは、前記の通り、インク定着性の向上を目的に使用される。セルロース系ポリマーとしては、たとえば、メチルセルロース、エチルセルロース、アセチルセルロースなどのセルロース誘導体があげられる。
【００４５】
上記セルロース系ポリマーの使用量は特に制限されないが、上記セルロース系ポリマーの使用量が少なくなると、処理層表面への印字性が低下する傾向がある。またセルロース系ポリマーの使用量が多くなると、処理層の皮膜強度が弱くなるとともに、基材との密着性が悪くなり、摩擦等によって処理層が基材から剥ぎ取られ、脱落し易くなる。また、長鎖アルキル系剥離剤にセルロース系ポリマーを配合する場合において、セルロース系ポリマーの使用量が多くなると、光学フィルムに設けたアクリル系粘着剤等に対する粘着力が高くなり、光学フィルムの切断加工後に、積み重ねた場合にその切断面から生じる粘着剤によりブロッキングを起こしやすくなる。これら印字性、ブロッキング性、脱落性等の観点から、セルロース系ポリマーの使用量は、長鎖アルキル系剥離剤またはシリコーンレジン１００重量部に対して２〜４００重量部程度であるのが好ましい。さらには５〜２００重量部であるのが好ましい。長鎖アルキル系剥離剤とシリコーンレジンを併用する場合には、セルロース系ポリマーの使用量は、長鎖アルキル系剥離剤とシリコーンレジンの合計１００重量部に対して２〜４００重量部程度であるのが好ましい。
さらには５〜２００重量部であるのが好ましい。
【００４６】
上記処理剤は、トルエン、酢酸エチル、メチルエチルケトンなどの溶剤で希釈された後、スムージングバー、グラビアコーター、オフセットコーター等により、プラスチックフィルム基材２に塗布される。プラスチックフィルム基材に形成される処理層１の乾燥後の塗布量は、通常、０．００３〜２ｇ／ｍ２  程度、好ましくは、０．００５〜１ｇ／ｍ２である。
【００４７】
本発明の光学用保護テープの製造方法は、特に制限されず、公知手段を適宜に採用することができる。例えばプラスチックフィルム基材２の一方の面に、処理剤を塗布後、熱オーブン中で乾燥して処理層１を形成した後、プラスチックフィルム基材２の反対面に、前記手段により粘着剤層３を形成した後、巻き芯に巻き取って作成する方法等が例示される。
【実施例】
【００４８】
以下に本発明の光学用保護テープを実施例に基づき更に詳しく説明するが、本発明はこれらに限定されるものではない。
【００４９】
実施例１
（処理剤の調製）
長鎖アルキル系剥離剤として、オクタデシルメタクリレートとアクリロニトリルとの共重合体（モル比：オクタデシルメタクリレート／アクリロニトリル＝３０／７０，重量平均分子量７万）のトルエン溶液を用いた。当該長鎖アルキル系剥離剤とエチルセルロース（ハーキュリース社製，水酸基のエトキシル化率４８．  ０〜４９．５％）のトルエン溶液を混合し、０．５重量％の処理剤（トルエン溶液）を調製した。処理剤中、固形分換算で、長鎖アルキル系剥離剤１００重量部に対してエチルセルロース１０重量部となるようにした。
【００５０】
（光学用保護テープに使用する粘着剤の調製）
２−エチルヘキシルアクリレート、メチルメタクリレートおよび２−ヒドロキシエチルアクリレートのアクリル系ポリマー（重量比：６８／２９／３，重量平均分子量４０万）の２５％酢酸エチル溶液に、固形分換算で、前記アクリル系ポリマー１００重量部に対してトリメチロールプロパントリレンジイソシアネート３重量部を添加、混合し、アクリル系粘着剤組成物を調製した。
【００５１】
（光学用保護テープの作成）
厚さ３８μｍのポリエチレンテレフタレートフィルムの片面に、上記処理剤を乾燥後の塗布量が０．０４ｇ／ｍ２  になるようにマイヤーバーで塗布し、１２０℃で１分間乾燥して処理層を形成した。次いで、前記ポリエチレンテレフタレートフィルムの処理層の反対面に、上記アクリル系粘着剤組成物を乾燥後の厚さが１５μｍになるようにアプリケータで塗布し、１２０℃で２分間乾燥して粘着剤層を形成し、光学用保護テープを得た。
【００５２】
実施例２
実施例１（処理剤の調製）において、長鎖アルキル系剥離剤１００重量部に対して、エチルセルロースを１００重量部添加したこと以外は実施例１と同様にして処理剤を調製した。また実施例１と同様にして光学用保護テープを得た。
【００５３】
実施例３
実施例１（処理剤の調製）において、長鎖アルキル系剥離剤１００重量部に対して、エチルセルロースを３００重量部添加したこと以外は実施例１と同様にして処理剤を調製した。また実施例１と同様にして光学用保護テープを得た。
【００５４】
実施例４
（処理剤の調製）
シリコーンレジン（ＭＱレジン）として、商品名：Ｘ−４０−２１３４（信越化学工業社製）のトルエン溶液を用いた。当該シリコーンレジンとエチルセルロース（ハーキュリース社製，水酸基のエトキシル化率４８．  ０〜４９．５％）のトルエン溶液を混合し、０．５重量％の処理剤（トルエン溶液）を調製した。処理剤中、固形分換算で、シリコーンレジン１００重量部に対してエチルセルロース１０重量部となるようにした。
【００５５】
実施例１（光学用保護テープの作成）において、処理剤として、上記で調製した処理剤を用いたこと以外は実施例１と同様にして光学用保護テープを得た。
【００５６】
実施例５
実施例４（処理剤の調製）において、シリコーンレジン１００重量部に対して、エチルセルロースを１００重量部添加したこと以外は実施例４と同様にして処理剤を調製した。また実施例１と同様にして光学用保護テープを得た。
【００５７】
実施例６
実施例４（処理剤の調製）において、シリコーンレジン１００重量部に対して、エチルセルロースを２００重量部添加したこと以外は実施例４と同様にして処理剤を調製した。また実施例１と同様にして光学用保護テープを得た。
【００５８】
実施例７
実施例１に記載の長鎖アルキル系剥離剤のトルエン溶液、実施例４に記載のシリコーンレジンのトルエン溶液とエチルセルロースのトルエン溶液を混合して、０．５重量％の処理剤（トルエン溶液）を調製した。処理剤中、固形分換算で、長鎖アルキル系剥離剤１００重量部、シリコーンレジン１００重量部に対してエチルセルロース２００重量部となるようにした。また実施例１と同様にして光学用保護テープを得た。
【００５９】
比較例１
実施例１（光学用保護テープの作成）において、処理剤として、実施例１に記載の長鎖アルキル系剥離剤のみを用いたこと以外は実施例１と同様にして光学用保護テープを得た。
【００６０】
比較例２
実施例１（光学用保護テープの作成）において、処理剤として、実施例４に記載のシリコーンレジンのみを用いたこと以外は実施例１と同様にして光学用保護テープを得た。
【００６１】
比較例３
実施例１（光学用保護テープの作成）において、処理層の形成を行わなかったこと以外は実施例１と同様にして光学用保護テープを得た。
【００６２】
実施例および比較例で得られた光学用保護テープについて下記の特性を調べた。いずれの測定も、２３℃、６５％ＲＨの雰囲気下で実施した。結果を表１に示す。
【００６３】
（評価項目および評価方法）
（１）処理層の印字性光学用保護テープの処理層に、市販の油性インクスタンプ［シャチハタ（株）製，速乾性Ｘスタンパー：赤、青］及びインクジェット［株式会社ビデオジェット・テクノロジーズ・ジャパン製，ＥＸＣＥＬシリーズ１７０ｉ、インク：赤（１６−８４６０）、青（１６−７９００）］により印字を行ない、下記の１点から５点を基準として、５点法で評価を行なった。
５点−−−インクのハジキが全く無く良好。
１点−−−インクのハジキが著しい。
【００６４】
（２）処理層のアクリル系粘着剤に対する粘着力
１）ブチルアクリレート／アクリル酸のアクリル系ポリマー（重量比：１００／３，重量平均分子量３０万）の３０％酢酸エチル溶液に、固形分換算で、前記アクリル系ポリマー１００重量部に対してトリメチロールプロパントリレンジイソシアネート１．５重量部を添加、混合し、アクリル系粘着剤組成物を調製した。
２）厚さ７５μｍのポリエチレンテレフタレートフィルムに上記アクリル系粘着剤組成物を乾燥後の塗布厚が４０μｍになるようにアプリケータで塗布し、１３０℃で３分間乾燥して粘着剤層を形成した後、剥離ライナーを貼り合わせて、処理層の粘着力測定用のサンプル（粘着シート）を作成した。
３）上記のサンプルのアクリル粘着剤面と反対面（ポリエチレンテレフタレートフィルム面）を、日東電工社製の両面テープＮｏ５００で、ＳＵＳ板上に貼り付けた。
４）光学用保護テープ（５０ｍｍ幅）の粘着剤層に、厚さ２５μｍのポリエチレンテレフタレートフィルムを貼り合わせ（処理層のアクリル系粘着剤に対する粘着力測定に支障の無いようにし）、光学用保護テープの処理層を３）で作成したサンプルのアクリル粘着剤面に貼り合わせた。
５）貼り合わせて３０分間放置後、０．３ｍ／分の速度で、光学用保護テープを１８０°剥離して、処理層の粘着力を測定した。
【００６５】
（３）光学用保護テープのセロハン粘着テープによるピックアップ性
偏光板に光学用保護テープを貼り合わせて２４時間放置後、日東電工社製セロハン粘着テープＮｏ２９を、偏光板のコーナー上の光学用保護テープの処理層に貼り合わせ、直ちにセロハン粘着テープを垂直に引っ張り上げて光学用保護テープが偏光板から剥れるかどうかを以下の基準で評価した。
○−−−光学用保護テープが剥れる。
×−−−光学用保護テープが剥れない。
【００６６】
（４）処理層の脱落性
ガラス板上に、粘着剤層を下にして光学用保護テープを固定した後、処理層を人差し指で５往復擦ったときの処理層の脱落性を以下の基準で評価した。
○−−−処理層の脱落がほとんどない。
△−−−処理層の脱落が少しある。
×−−−処理層の脱落が著しい。
【００６７】
【表１】
2011016358.tif 000003
【図面の簡単な説明】
【００６８】
【図１】本発明の光学用保護テープの断面図である。
【符号の説明】
【００６９】
１  処理層
２  フィルム基材
３  粘着剤層 
【図１】
2011016358.tif 000004